(57)【要約】【課題】注入性に優れるタイヤパンクシール材及びタイヤパンク修理キットの提供。【解決手段】天然ゴムラテックス、合成樹脂エマルジョン、凍結防止剤、並びに、下記式（１）で表される化合物Ａ及び乾燥防止剤からなる群から選ばれる少なくとも１種の物質を含有し、上記物質の含有量が、０．３〜１０質量％である、タイヤパンクシール材、並びに、これを用いるタイヤパンク修理キット。2018076452.tif 000009  式（１）中、Ｒ1は、アミノ基、水素原子、又は、炭化水素基であり、Ｒ2、Ｒ3はそれぞれ独立にヘテロ原子を有してもよい炭化水素基、又は、水素原子である。【選択図】なし【特許請求の範囲】
【請求項１】
天然ゴムラテックス、
合成樹脂エマルジョン、
凍結防止剤、並びに、
下記式（１）で表される化合物Ａ及び乾燥防止剤からなる群から選ばれる少なくとも１種の物質を含有し、
前記物質の含有量が、０．３〜１０質量％である、タイヤパンクシール材。
【化１】
2018076452.tif 000008
式（１）中、Ｒ1は、アミノ基、水素原子、又は、炭化水素基であり、Ｒ2、Ｒ3はそれぞれ独立にヘテロ原子を有してもよい炭化水素基、又は、水素原子である。
【請求項２】
前記合成樹脂エマルジョンが、エチレン−酢酸ビニル系共重合体エマルジョン、酢酸ビニル単独重合体エマルジョン及びポリシリコーンエマルジョンからなる群から選ばれる少なくとも１種である、請求項１に記載のタイヤパンクシール材。
【請求項３】
前記凍結防止剤が、エチレングリコール、プロピレングリコール、ジエチレングリコール及びグリセリンからなる群から選ばれる少なくとも１種である、請求項１又は２に記載のタイヤパンクシール材。
【請求項４】
前記天然ゴムラテックスの固形分の含有量１が、前記含有量１及び前記合成樹脂エマルジョンの固形分の含有量２の合計量の２５〜９５質量％である、請求項１〜３のいずれか１項に記載のタイヤパンクシール材。
【請求項５】
更に、界面活性剤を含有する、請求項１〜４のいずれか１項に記載のタイヤパンクシール材。
【請求項６】
前記乾燥防止剤が、変性ウレア及びフェノール系化合物からなる群から選ばれる少なくとも１種である、請求項１〜５のいずれか１項に記載のタイヤパンクシール材。
【請求項７】
請求項１〜６のいずれか１項に記載のタイヤパンクシール材とコンプレッサーとを有するタイヤパンク修理キット。
【発明の詳細な説明】
【技術分野】
【０００１】
本発明はタイヤパンクシール材及びタイヤパンク修理キットに関する。
【背景技術】
【０００２】
近年、自動車の標準またはオプションの装備として、パンク修理キットが導入されるケースが増加している。パンク修理キットとしては、タイヤパンクシール材とコンプレッサー等とを組み合わせ、これらをコンパクトにパッケージングしたものが知られている。
そして、タイヤがパンクした際にパンク修理キットを使用し、タイヤパンクシール材をコンプレッサー等を用いてタイヤのバルブからタイヤ内部に注入し、タイヤを再び走行可能な状態にすることができる。
上記タイヤパンクシール材としては、例えば、天然ゴムラテックス、合成樹脂エマルジョン及び凍結防止剤を含有するものが提案されている（例えば特許文献１）。
特許文献１には、天然ゴムラテックスとエチレン−酢酸ビニル樹脂エマルジョンとポリオレフィンエマルジョンと凍結防止剤とを含有し、天然ゴムラテックスとエチレン−酢酸ビニル樹脂エマルジョンとの固形分の質量比率（天然ゴム／エチレン−酢酸ビニル樹脂）が１５／８５〜８０／２０であり、ポリオレフィンエマルジョンの固形分の量が天然ゴムラテックスおよびエチレン−酢酸ビニル樹脂エマルジョンの固形分の合計１００質量部に対して０．５〜１０質量部であるタイヤパンクシール材が記載されている。
【先行技術文献】
【特許文献】
【０００３】
【特許文献１】特開２０１１−１６２６８１号公報
【発明の概要】
【発明が解決しようとする課題】
【０００４】
このようななか、本発明者らは、特許文献１を参考にして、天然ゴムラテックス、合成樹脂エマルジョン及び凍結防止剤を含有するタイヤパンクシール材を調製しこれを評価したところ、このようなタイヤパンクシール材の注入性を更に改善できる可能性があることが明らかとなった。
そこで、本発明は注入性に優れるタイヤパンクシール材を提供することを目的とする。
また、本発明はタイヤパンク修理キットを提供することも目的とする。
【課題を解決するための手段】
【０００５】
本発明者らは、上記課題を解決すべく鋭意研究した結果、天然ゴムラテックス、合成樹脂エマルジョン、凍結防止剤及び後述する所定の物質を含有し、上記所定の物質の含有量が特定の範囲であることによって所望の効果が得られることを見出し、本発明に至った。
本発明は上記知見等に基づくものであり、具体的には以下の構成により上記課題を解決するものである。
【０００６】
１．  天然ゴムラテックス、
合成樹脂エマルジョン、
凍結防止剤、並びに、
下記式（１）で表される化合物Ａ及び乾燥防止剤からなる群から選ばれる少なくとも１種の物質を含有し、
前記物質の含有量が、０．３〜１０質量％である、タイヤパンクシール材。
【化１】
2018076452.tif 000002
式（１）中、Ｒ1は、アミノ基、水素原子、又は、炭化水素基であり、Ｒ2、Ｒ3はそれぞれ独立にヘテロ原子を有してもよい炭化水素基、又は、水素原子である。
２．  前記合成樹脂エマルジョンが、エチレン−酢酸ビニル系共重合体エマルジョン、酢酸ビニル単独重合体エマルジョン及びポリシリコーンエマルジョンからなる群から選ばれる少なくとも１種である、上記１に記載のタイヤパンクシール材。
３．  前記凍結防止剤が、エチレングリコール、プロピレングリコール、ジエチレングリコール及びグリセリンからなる群から選ばれる少なくとも１種である、上記１又は２に記載のタイヤパンクシール材。
４．  前記天然ゴムラテックスの固形分の含有量１が、前記含有量１及び前記合成樹脂エマルジョンの固形分の含有量２の合計量の２５〜９５質量％である、上記１〜３のいずれかに記載のタイヤパンクシール材。
５．  更に、界面活性剤を含有する、上記１〜４のいずれかに記載のタイヤパンクシール材。
６．  前記乾燥防止剤が、変性ウレア及びフェノール系化合物からなる群から選ばれる少なくとも１種である、上記１〜５のいずれかに記載のタイヤパンクシール材。
７．  上記１〜６のいずれかに記載のタイヤパンクシール材とコンプレッサーとを有するタイヤパンク修理キット。
【発明の効果】
【０００７】
本発明のタイヤパンクシール材は注入性に優れる。
本発明のタイヤパンク修理キットはタイヤパンクシール材の注入性に優れる。
【発明を実施するための形態】
【０００８】
本発明について以下詳細に説明する。
なお、本明細書において、（メタ）アクリルはアクリルまたはメタクリルを表し、（メタ）アクリロイルはアクリロイルまたはメタクリロイルを表し、（メタ）アクリルはアクリルまたはメタクリルを表す。
また、本明細書において「〜」を用いて表される数値範囲は、「〜」の前後に記載される数値を下限値および上限値として含む範囲を意味する。
本明細書において、特に断りのない限り、各成分はその成分に該当する物質をそれぞれ単独でまたは２種以上を組み合わせて使用することができる。成分がその成分に該当する２種以上の物質を含む場合、成分の含有量は、上記２種以上の物質の合計の含有量を意味する。
【０００９】
本発明において、天然ゴムラテックスは、分散質としての天然ゴムと分散媒とを含み、天然ゴムは分散媒中に分散している。合成樹脂エマルジョンは、分散質としての合成樹脂と分散媒とを含み、合成樹脂は分散媒中に分散している。なお本発明においてエマルジョンはサスペンション（液相である分散媒に固相である分散質が分散した系）及び液相である分散媒に液相である分散質が分散した系を含む概念とする。
【００１０】
天然ゴムラテックス又は合成樹脂エマルジョンに含有される分散媒は特に制限されない。例えば、水；水と水に可溶な有機溶媒との混合物が挙げられる。
【００１１】
本発明において、天然ゴムラテックスの固形分は天然ゴムを意味する。天然ゴムラテックスの固形分量は天然ゴムラテックスに含有される天然ゴムの含有量、又は、天然ゴムラテックスの分散媒以外の成分の合計含有量を意味する。本発明において、天然ゴムラテックスに含有される天然ゴムの含有量と、天然ゴムラテックスの分散媒以外の成分の合計含有量とはほぼ同じである。
本発明において、合成樹脂エマルジョンの固形分は合成樹脂を意味する。合成樹脂エマルジョンの固形分量は合成樹脂エマルジョンに含有される合成樹脂の含有量、又は、合成樹脂エマルジョンの分散媒以外の成分の合計含有量を意味する。本発明において、合成樹脂エマルジョンに含有される合成樹脂の含有量と合成樹脂エマルジョンの分散媒以外の成分の合計含有量とはほぼ同じである。
【００１２】
［タイヤパンクシール材］
本発明のタイヤパンクシール材は、
天然ゴムラテックス、
合成樹脂エマルジョン、
凍結防止剤、並びに、
下記式（１）で表される化合物Ａ及び乾燥防止剤からなる群から選ばれる少なくとも１種の物質を含有し、
前記物質の含有量が、０．３〜１０質量％である、タイヤパンクシール材である。
【化２】
2018076452.tif 000003
式（１）中、Ｒ1は、アミノ基、水素原子、又は、炭化水素基であり、Ｒ2、Ｒ3はそれぞれ独立にヘテロ原子を有してもよい炭化水素基、又は、水素原子である。
なお、本明細書において、式（１）で表される化合物Ａ及び乾燥防止剤からなる群から選ばれる少なくとも１種の物質を「所定の物質」と称する場合がある。
また、本発明において、上記所定の物質の含有量はタイヤパンクシール材全量に対する質量％である。
【００１３】
本発明のタイヤパンクシール材はこのような構成をとるため、所望の効果が得られるものと考えられる。その理由は明らかではないが、およそ以下のとおりと推測される。
上述のとおり、通常タイヤパンクシール材はコンプレッサー等を用いてタイヤのバルブからタイヤ内部に注入される。上記バルブの中には例えばバルブコアなどの金属の部品が組み込まれている。タイヤパンクシール材はコンプレッサー等で加圧的に狭いバルブを通して金属等に触れながらタイヤに注入される。このとき、タイヤパンクシール材の金属等への接触角が大きい場合、タイヤパンクシール材のタイヤへの注入性が悪くなることを本発明者らは知見した。
【００１４】
本発明において、所定の物質の含有量が特定の範囲であることによって、タイヤパンクシール材の金属等への接触角が小さくなることを本発明者らは見出した。
これは、上記所定の物質が化合物Ａである場合、化合物Ａが天然ゴムラテックス中の分散質としての天然ゴムからタンパク質を分離して天然ゴムを脱タンパクし、脱タンパクされた天然ゴムに界面活性剤が吸着しやすくなることによって、脱タンパク後の天然ゴムラテックスの分散が脱タンパク前の天然ゴムラテックスよりもさらに安定したためであると考えられる。上記天然ゴムラテックスの安定化によって、合成樹脂エマルジョンも安定化すると考えられる。
上記所定の物質が乾燥防止剤である場合、乾燥防止剤が水と疑似凝集することによって、タイヤパンクシール材がコンプレッサー等で加圧的に狭いバルブを通過してタイヤ内に霧状に注入される際、天然ゴムラテックス及び合成樹脂エマルジョンの分散質の表面が乾燥することを防ぎ、天然ゴムラテックス及び合成樹脂エマルジョンの分散を安定させているためと考えられる。
以上のことによってタイヤパンクシール材が加圧及び金属等との接触の条件下にさらされても、タイヤパンクシール材に含有される天然ゴムラテックス及び合成樹脂エマルジョンの分散質の分散を良好に維持することができ、これによってタイヤパンクシール材をタイヤに効率的に注入できる（注入性に優れる）と推測される。
以下、本発明のタイヤパンクシール材に含有される各成分について詳述する。
【００１５】
＜天然ゴムラテックス＞
本発明のタイヤパンクシール材に含有される天然ゴムラテックスは、特に限定されない。天然ゴムラテックスとして、例えば、タンパク質を除去していない天然ゴムラテックスが挙げられる。また、天然ゴムラテックスは脱タンパクされた天然ゴムラテックスであってもよい。
天然ゴムラテックスはその製造方法について特に制限されない。
【００１６】
＜合成樹脂エマルジョン＞
本発明のタイヤパンクシール材に含有される合成樹脂エマルジョンは特に制限されない。
合成樹脂エマルジョンとしては、例えば、酢酸ビニル系重合体エマルジョン、ポリシリコーンエマルジョンが挙げられる。
酢酸ビニル系重合体エマルジョンは、上記エマルジョンに含有される酢酸ビニル系重合体が酢酸ビニルによる繰り返し単位を有するポリマーであれは特に制限されない。
ポリシリコーンエマルジョンは、上記エマルジョンに含有されるポリシリコーンがシロキサン骨格（−（Ｓｉ−Ｏ）n−。ｎは２以上）を有するポリマーであれは特に制限されない。
【００１７】
（酢酸ビニル系重合体エマルジョン）
酢酸ビニル系重合体エマルジョンに含有される酢酸ビニル系重合体は酢酸ビニルの単独重合体又は共重合体のいずれであってもよい。
【００１８】
酢酸ビニル系重合体が共重合体である場合、酢酸ビニル以外の単量体は、エチレン性不飽和結合を有する化合物であれば特に制限されない。例えば、エチレンのようなオレフィン；ベオバ（バーサチック酸とビニルアルコールとのエステル）；（メタ）アクリル酸エステル、（メタ）アクリル酸のような（メタ）アクリル系モノマー；スチレンのような芳香族ビニル化合物が挙げられる。
【００１９】
酢酸ビニル系重合体エマルジョンとしては、例えば、酢酸ビニル単独重合体エマルジョン、酢酸ビニル系共重合体エマルジョンが挙げられる。
酢酸ビニル系共重合体エマルジョンとしては、例えば、エチレン−酢酸ビニル系共重合体エマルジョンが挙げられる。
エチレン−酢酸ビニル系共重合体エマルジョンは、エチレン−酢酸ビニル共重合体エマルジョン、エチレン−酢酸ビニル−ベオバ共重合体エマルジョン、及び、エチレン−酢酸ビニル−ベオバ−（メタ）アクリル系モノマー共重合体エマルジョンからなる群から選ばれる少なくとも１種が好ましい。エチレン−酢酸ビニル−ベオバ−（メタ）アクリル系モノマー共重合体を構成する（メタ）アクリル系モノマーとしては、例えば、（メタ）アクリロイルオキシ基を有する化合物（例えば、（メタ）アクリル酸エステル、（メタ）アクリル酸）が挙げられる。
【００２０】
なかでも、注入性により優れ、保存安定性に優れるという観点から、合成樹脂エマルジョンは、エチレン−酢酸ビニル系共重合体エマルジョン、酢酸ビニル単独重合体エマルジョン及びポリシリコーンエマルジョンからなる群から選ばれる少なくとも１種であることが好ましい。
【００２１】
合成樹脂エマルジョンはその製造方法について特に制限されない。合成樹脂エマルジョンは市販品を使用することができる。
【００２２】
（天然ゴムラテックスの固形分の含有量１及び合成樹脂エマルジョンの固形分の含有量２の合計量）
天然ゴムラテックスの固形分の含有量１及び合成樹脂エマルジョンの固形分の含有量２の合計量は、注入性により優れ、保存安定性に優れるという観点から、タイヤパンクシール材全量の１５〜８５質量％であることが好ましく、２０〜８０質量％がより好ましい。
【００２３】
（天然ゴムラテックスの固形分の含有量１）
天然ゴムラテックスの固形分の含有量１は、注入性により優れ、パンク修理性に優れるという観点から、天然ゴムラテックスの固形分の含有量１及び合成樹脂エマルジョンの固形分の含有量２の合計量の２５〜９５質量％であることが好ましく、３５〜９０質量％がより好ましい。
【００２４】
（タイヤパンクシール材に含有される水の量）
本発明のタイヤパンクシール材における水の含有量（水の総量）は、注入性により優れ、タイヤ内部の流動性に優れるという観点から、タイヤパンクシール材全量の５〜５０質量％であることが好ましく、１０〜４０質量％がより好ましい。
【００２５】
＜凍結防止剤＞
本発明のタイヤパンクシール材に含有される凍結防止剤はタイヤパンクシール材に通常含有できる凍結防止剤であれば特に制限されない。
なかでも、注入性により優れ、低温での低粘度性に優れるという観点から、凍結防止剤は、エチレングリコール、プロピレングリコール、ジエチレングリコール及びグリセリンからなる群から選ばれる少なくとも１種であることが好ましい。
【００２６】
凍結防止剤の含有量は、注入性により優れ、低温での低粘度性に優れるという観点から、本発明のタイヤパンクシール材に含有される水と凍結防止剤との合計量の２０〜８０質量％であることが好ましく、３５〜６５質量％がより好ましい。
【００２７】
＜（１）で表される化合物Ａ及び乾燥防止剤からなる群から選ばれる少なくとも１種の物質＞
本発明のタイヤパンクシール材は（１）で表される化合物Ａ及び乾燥防止剤からなる群から選ばれる少なくとも１種の物質を含有する。
なお、乾燥防止剤は、上記化合物Ａを含まない。
【００２８】
（化合物Ａ）
上記化合物Ａは、下記式（１）で表される化合物である。
【化３】
2018076452.tif 000004
式（１）中、Ｒ1は、アミノ基（−ＮＨ2）、水素原子、又は、炭化水素基であり、Ｒ2、Ｒ3はそれぞれ独立にヘテロ原子を有してもよい炭化水素基、又は、水素原子である。
【００２９】
本発明において、炭化水素基は特に制限されない。炭化水素基としては、例えば、脂肪族炭化水素基（直鎖状、分岐状、環状を含む。）、芳香族炭化水素基、又は、これらの組合せが挙げられる。炭化水素基は不飽和結合を有してもよい。
炭化水素基の炭素数は、２０以下が好ましく、１〜１５がより好ましい。
炭化水素基としては、例えば、メチル基、エチル基、ブチル基、ペンチル基、ヘキシル基、オクチル基、デシル基、ドデシル基のような脂肪族炭化水素基が挙げられる。
【００３０】
本発明において、ヘテロ原子は特に制限されない。ヘテロ原子としては、例えば、酸素原子、窒素原子、硫黄原子、ハロゲン等が挙げられる。ヘテロ原子は別のヘテロ原子、炭素原子又は水素原子と結合して官能基を構成してもよい。なお、Ｒ1がアミノ基である場合、Ｒ2、Ｒ3はそれぞれ独立に炭化水素基、又は、水素原子であることが好ましい態様の１つとして挙げられる。
【００３１】
化合物Ａとしては、例えば、Ｒ1がアミノ基である化合物；Ｒ1が水素原子である化合物；Ｒ1が炭化水素基である化合物が挙げられる。
Ｒ1がアミノ基である化合物としては、例えば、尿素（ＮＨ2ＣＯＮＨ2）が挙げられる。
Ｒ1が水素原子である化合物としては、例えば、Ｎ，Ｎ−ジメチルホルムアミド、Ｎ−メチル−Ｎ−イソプロピルホルムアミドが挙げられる。
Ｒ1が炭化水素基である化合物としては、例えば、Ｎ，Ｎ−ジメチルアセトアミド、Ｎ−メチル−Ｎ−イソプロピルアセトアミドが挙げられる。
【００３２】
化合物Ａは、なかでも、注入性により優れ、保存安定性に優れるという観点から、Ｒ1がアミノ基である化合物が好ましく、尿素がより好ましい。
【００３３】
（乾燥防止剤）
乾燥防止剤は、水が乾燥することを防ぐことができる。
乾燥防止剤は、注入性により優れ、安全性に優れるという観点から、変性ウレア及びフェノール系化合物からなる群から選ばれる少なくとも１種が好ましい。
【００３４】
変性ウレアは、変性されたウレアである。変性ウレアとしては、例えば、ウレタン変性ウレア（ウレタンで変性されたウレア）が挙げられる。
【００３５】
フェノール系化合物は、フェノールの骨格を有する化合物であれば特に限定されない。本発明において、フェノール系化合物はフェノール系誘導体を含む。
【００３６】
乾燥防止剤は、注入性により優れ、安全性に優れるという観点から、変性ウレアが好ましく、ウレタン変性ウレアがより好ましい。
【００３７】
乾燥防止剤は、市販品を使用することができる。乾燥防止剤の市販品としては、例えば、商品名ＢＹＫＥＴＯＬ−ＰＣ（ウレタン変性ウレア）、商品名ＢＹＫＥＴＯＬ−ＡＱ（低分子ポリマー混合物）（以上テツタニ社製）、商品名ＤＩＳＰＡＬＯＮ  ５０３（フェノール系誘導体、楠本化成社製）が挙げられる。
【００３８】
＜上記所定の物質の含有量＞
本発明において、上記所定の物質の含有量は、タイヤパンクシール材全量の０．３〜１０質量％である。上記所定の物質の含有量がこの範囲である場合タイヤパンクシール材の注入性に優れる。
上記所定の物質の含有量は、注入性により優れ、保存安定性に優れるという観点から、タイヤパンクシール材全量の０．３〜９．５質量％が好ましく、０．５〜９．５質量％がより好ましい。
【００３９】
（界面活性剤）
本発明のタイヤパンクシール材は、更に、界面活性剤を含有することが好ましい態様の１つとして挙げられる。
界面活性剤は特に制限されない。例えば、ノニオン系、アニオン系、カチオン系、両イオン系の界面活性剤が挙げられる。
【００４０】
ノニオン系界面活性剤としては、例えば、ポリオキシエチレンアルキルエーテル型、ポリオキシエチレンアルキルフェニルエーテル型、ポリオキシエチレンアルキルアミン型、ポリオキシエチレンアルキルアミド型、ポリオキシエチレン脂肪酸エステル型、ポリオキシエチレンひまし油型、ポリオキシエチレン脂肪酸ジエスエル型、ポリオキシエチレンロジンエステル型、ポリオキシエチレンラノリンエーテル型、ポリオキシエチレン多価アルコールエーテル型、ポリオキシエチレン多価アルコール脂肪酸エステル型、多価アルコール脂肪酸エステル型、脂肪酸アルカノールアマイド型等のノニオン系界面活性剤が挙げられる。ノニオン系界面活性剤のＨＬＢは１２．０〜１９．０が好ましい。
【００４１】
ＨＬＢは有機概念図に基づく小田式による計算値を意味し、この計算方法は、例えば「乳化・可溶化の技術」〔昭和５１年、工学図書（株）〕に記載されている。またＨＬＢを導き出すための有機性値及び無機性値については「有機概念図−基礎と応用−」〔昭和５９年三共出版（株）〕記載の無機性基表（昭和４９年、藤田らの報告値）を用いて算出できる。
【００４２】
ポリオキシエチレンアルキルエーテルとしては、ポリオキシエチレンデシルエーテル、ポリオキシエチレンラウリルエーテル、ポリオキシエチレンセチルエーテル、ポリオキシエチレンステアリルエーテル、ポリオキシエチレンオレイルエーテル、ポリオキシエチレン２−エチルヘキシルエーテル、ポリオキシエチレンイソデシルエーテル、ポリオキシエチレントリデシルエーテル、ポリオキシエチレンイソステアリルエーテルが挙げられる。
【００４３】
アニオン系界面活性剤としては、例えば、アルキル硫酸エステル塩（例えばラウリル硫酸ナトリウム）、アルキルエーテル硫酸エステル塩、ポリオキシエチレンアルキルエーテル硫酸エステル塩、ポリオキシエチレンアルキルフェニルエーテル硫酸エステル塩、アルキルベンゼンスルホン酸塩、アルキルナフタレンスルホン酸塩、高級脂肪酸塩（石けん）、α-スルホ脂肪酸メチルエステル塩、α-オレフィンスルホン酸塩、アルカンスルホン酸塩、（モノ）アルキルリン酸エステル塩、ポリオキシモノおよびジスチリルフェニルエーテルスルホコハク酸モノエステル塩、アルキルフェノキシポリオキシエチレンプロピルスルホン酸塩が挙げられる。
【００４４】
カチオン系界面活性剤としては、例えば、テトラアルキルアンモニウムクロライド、トリアルキルベンジルアンモニウムクロライド、アルキルアミン、モノオキシエチレンアルキルアミン、ポリオキシエチレンアルキルアミンが挙げられる。
【００４５】
界面活性剤は、高温下においてタイヤへの注入性により優れ、シール性、保管性に優れるという観点から、ノニオン系界面活性剤およびアニオン系界面活性剤を含むことが好ましい。
【００４６】
ノニオン系界面活性剤とアニオン系界面活性剤とを併用する場合、ノニオン系界面活性剤とアニオン系界面活性剤の質量比（ノニオン系界面活性剤／アニオン系界面活性剤）が１．０／１．０〜１．０／１０．０であることが好ましい。この範囲である場合、タイヤへの注入性により優れ、シール性、保管性に優れる。
【００４７】
界面活性剤の量（界面活性剤を併用する場合はその合計量）は、タイヤへの注入性により優れ、シール性、保管性に優れるという観点から、天然ゴムラテックスの固形分の１００質量部に対して、１．０〜６．０質量部であることが好ましい。
【００４８】
（その他の成分）
本発明のタイヤパンクシール材は、上述した各成分以外に、所望により、例えば、充填剤、老化防止剤、酸化防止剤、顔料、可塑剤、揺変性付与剤、紫外線吸収剤、難燃剤、分散剤、脱水剤、帯電防止剤、ゲル化剤のような添加剤を含有することができる。
【００４９】
（製造方法）
本発明のタイヤパンクシール材はその製造方法について、特に限定されない。例えば、天然ゴムラテックス、合成樹脂エマルジョン、凍結防止剤および上記所定の物質、ならびに所望により界面活性剤、添加剤を入れ、減圧下で混合ミキサー等の混合機を用いて十分に混合する方法が挙げられる。
必要に応じて系内に更に水を加えてもよい。
【００５０】
本発明のタイヤパンクシール材が化合物Ａを含有する場合、天然ゴムラテックス中の天然ゴムが有するタンパク質を天然ゴムから分離して天然ゴムを脱タンパクさせることができると考えられる。
本発明のタイヤパンクシール材は分離後のタンパク質を含んでもよい。
【００５１】
本発明のタイヤパンクシール材は、使用する際の温度について特に制限されず、広い温度範囲の条件下において使用することができる。使用温度は例えば−４０〜８０℃とすることができる。
【００５２】
［タイヤパンク修理キット］
本発明のタイヤパンク修理キットは、本発明のタイヤパンクシール材とコンプレッサーとを有するタイヤパンク修理キットである。
【００５３】
本発明のタイヤパンク修理キットに使用されるタイヤパンクシール材は、本発明のタイヤパンクシール材であれば特に制限されない。
本発明のタイヤパンク修理キットに使用されるコンプレッサーは特に制限されない。例えば、エアコンプレッサーが挙げられる。コンプレッサーは、例えば、自動車に装備されているシガーライターソケットから電源を採る小容量のものが好ましい態様の１つとして挙げられる。
【実施例】
【００５４】
以下に実施例を示して本発明を具体的に説明する。ただし本発明はこれらに限定されない。
＜タイヤパンクシール材の製造＞
下記第１表又は第２表の各成分を同表に示す組成（質量部）で用いて、これらを撹拌機で混合し、タイヤパンクシール材を製造した。
【００５５】
＜評価＞
上記のとおり製造されたタイヤパンクシール材を用いて以下の評価を行った。結果を第１表又は第２表に示す。なお、乾燥性は第２表でのみ評価する。
（＋７０℃での注入性）
上記のとおり製造されたパンクシーリング材３５０ｍＬを７０℃に加温した。
コンプレッサーを使用して、注入圧３００ｋＰａの条件で１９５／６５  Ｒ１５のタイヤ（トレッドのショルダー溝部にパンク孔（直径４ｍｍ）を有する）に上記タイヤパンクシール材をバルブコアからタイヤ内へ注入し、注入開始から注入完了までの時間を測定した。
・評価基準
注入時間が４０秒以内である場合、注入性に優れる。
注入時間が３０秒以内である場合、注入性により優れる。
【００５６】
（パンク修理距離：シール性の評価）
２１５／６０  Ｒ１６のタイヤのトレッドのショルダー溝部にパンク孔（直径４ｍｍ）を空けた。
次いで、パンク孔を空けたタイヤをドラム試験機に装着し、上記のとおり製造されたパンクシーリング材３５０ｍＬをタイヤのバルブコアから注入し、タイヤ内圧が２００ｋＰａになるように空気を充填した。
その後、荷重３５０ｋｇ、時速３０ｋｍの条件下で上記タイヤを走行させて停止する間欠運転を繰り返し、空気漏れがなくなるまで、タイヤパンクが修理できる走行距離（パンク修理距離）を測定した。空気漏れの有無は、上記パンク孔の部分に石鹸水を吹き付け、石鹸水が泡になるか否かで確認した。
・評価基準
パンク修理距離が６ｋｍ以内の場合、シール性に優れる。
【００５７】
（乾燥性）
上記のとおり製造されたパンクシーリング材１０ｇを、２３℃の条件下で滴下し、滴下後、タイヤパンクシール材の表面を目視で観察して、タイヤパンクシール材の表面に膜が張るまでの時間を測定した。
タイヤパンクシール材の表面に膜が張るまでの時間が長いほど、タイヤパンクシール材の乾燥を抑制し、このような乾燥の抑制によってタイヤへの注入性に優れると考えられる。
【００５８】
【表１】
2018076452.tif 000005
【００５９】
【表２】
2018076452.tif 000006
【００６０】
【表３】
2018076452.tif 000007
【００６１】
第１表又は第２表に示した各成分の詳細は以下のとおりである。
・水：蒸留水
【００６２】
・ＮＲラテックス１：天然ゴムラテックス（商品名ハイテックスＨＡ、ＧｏｌｄｅｎＨｏｐｅ社製；固形分６０質量％）。ＮＲラテックス１は脱タンパク質の処理はされておらず、ＮＲラテックス１はタンパク質を含む。
【００６３】
・界面活性剤１：アニオン系界面活性剤、ラウリル硫酸ナトリウム（製品名：エマール１０ＰＴ、花王社製）
・界面活性剤２：ノニオン系界面活性剤、ポリオキシエチレンオレイルエーテル［エマルゲン４３０（Ｅ４３０）、花王社製］
【００６４】
・化合物Ａ１：尿素（ＮＨ2ＣＯＮＨ2）（和光純薬社製）
・化合物Ａ２：Ｎ，Ｎ−ジメチルホルムアミド（和光純薬社製）
【００６５】
・乾燥防止剤１：ウレタン変性ウレア、商品名ＢＹＫＥＴＯＬ−ＰＣ、テツタニ社製
【００６６】
・合成樹脂エマルジョン１：バーサチック酸ビニル−エチレン−酢酸ビニル共重合樹脂エマルジョン（スミカフレックス９５０ＨＱ、住化ケムテックス；固形分約５３質量％、エチレン−酢酸ビニル共重合体のＴｇ＝−３０℃）
【００６７】
・凍結防止剤１：プロピレングリコール（ＡＤＥＫＡ社製  工業用プロピレングリコール）
【００６８】
第１表及び第２表に示す結果から明らかなように、上記所定の物質を含有しない比較例１、３〜４は注入性が悪かった。
上記所定の物質の含有量が所定の範囲外である比較例２は、注入性が悪かった。
【００６９】
これに対して、本発明のタイヤパンクシール材は注入性に優れた。
実施例１〜５を比較すると実施例４が最も注入性に優れた。
実施例４、６を比較すると、化合物Ａ１を含有する実施例４が化合物Ａ２を含有する実施例６よりも、注入性及びシール性により優れた。
実施例５、８、９を比較すると、実施例９が最も注入性に優れた。
【００７０】
また、第２表の結果から、本発明のタイヤパンクシール材が乾燥防止剤を含有する場合、乾燥防止剤がタイヤパンクシール材の乾燥を抑制することによって、注入性に優れることが証明されたと考える。
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
天然ゴムラテックス、
合成樹脂エマルジョン、
凍結防止剤、並びに、
下記式（１）で表される化合物Ａ及び乾燥防止剤からなる群から選ばれる少なくとも１種の物質を含有し、
前記物質の含有量が、０．３〜１０質量％であり、
前記乾燥防止剤が、変性ウレアである、タイヤパンクシール材。
【化１】
2018076452.tif 000010
式（１）中、Ｒ1は、アミノ基、水素原子、又は、炭化水素基であり、Ｒ2、Ｒ3はそれぞれ独立にヘテロ原子を有してもよい炭化水素基、又は、水素原子である。
【請求項２】
前記合成樹脂エマルジョンが、エチレン−酢酸ビニル系共重合体エマルジョン、酢酸ビニル単独重合体エマルジョン及びポリシリコーンエマルジョンからなる群から選ばれる少なくとも１種である、請求項１に記載のタイヤパンクシール材。
【請求項３】
前記凍結防止剤が、エチレングリコール、プロピレングリコール、ジエチレングリコール及びグリセリンからなる群から選ばれる少なくとも１種である、請求項１又は２に記載のタイヤパンクシール材。
【請求項４】
前記天然ゴムラテックスの固形分の含有量１が、前記含有量１及び前記合成樹脂エマルジョンの固形分の含有量２の合計量の２５〜９５質量％である、請求項１〜３のいずれか１項に記載のタイヤパンクシール材。
【請求項５】
更に、界面活性剤を含有する、請求項１〜４のいずれか１項に記載のタイヤパンクシール材。
【請求項６】
請求項１〜５のいずれか１項に記載のタイヤパンクシール材とコンプレッサーとを有するタイヤパンク修理キット。